(57)【要約】  光学素子を備えた光学パッケージ用の窓材であって、  無機材料の基体と、  前記無機材料の基体の一方の面上に、前記無機材料の基体の外周に沿って配置された接合層とを有し、  前記接合層の幅が０．２ｍｍ以上２ｍｍ以下であり、  前記接合層の厚さが１５μｍより厚く１００μｍ以下である窓材を提供する。
2020071452.tif 000002
【特許請求の範囲】
【請求項１】
光学素子を備えた光学パッケージ用の窓材であって、
無機材料の基体と、
前記無機材料の基体の一方の面上に、前記無機材料の基体の外周に沿って配置された接合層とを有し、
前記接合層の幅が０．２ｍｍ以上２ｍｍ以下であり、
前記接合層の厚さが１５μｍより厚く１００μｍ以下である窓材。
【請求項２】
前記接合層は半田層を有しており、前記半田層に含まれる半田のヤング率Ｅが５０ＧＰａ以下である請求項１に記載の窓材。
【請求項３】
２０℃以上２００℃以下における、前記無機材料の基体の熱膨張係数と前記半田の熱膨張係数との差が３０ｐｐｍ／℃以下である請求項２に記載の窓材。
【請求項４】
前記無機材料の基体と、前記接合層との界面における残留応力が１００ＭＰａ以下である請求項１から請求項３のいずれか一項に記載の窓材。
【請求項５】
請求項１から請求項４のいずれか一項に記載の窓材と、光学素子を備えた回路基板とを有する光学パッケージ。
【請求項６】
前記回路基板はセラミックス製の絶縁性基材を有する請求項５に記載の光学パッケージ。
【発明の詳細な説明】
【技術分野】
【０００１】
本発明は、窓材、光学パッケージに関する。
【背景技術】
【０００２】
従来から発光ダイオード等の光学素子を回路基板の凹部内に配置後、該凹部の開口部を、透明樹脂基材等を備えた窓材により封止し、光学パッケージとして用いる場合があった。【０００３】
この場合、窓材は樹脂製の接着剤等により回路基板と接合されていたが、光学素子の種類等によっては気密封止性の向上が求められていた。このため、回路基板と窓材とを樹脂製の接着剤に代えて、金属材料により接合することが検討されてきた。【０００４】
例えば特許文献１には、実装基板と、前記実装基板に実装された紫外線発光素子と、前記実装基板上に配置され前記紫外線発光素子を露出させる貫通孔が形成されたスペーサと、前記スペーサの前記貫通孔を塞ぐように前記スペーサ上に配置されたカバーと、を備え、前記紫外線発光素子は、紫外線の波長域に発光ピーク波長を有し、前記実装基板は、支持体と、前記支持体に支持された第１接合用金属層と、を備え、前記スペーサは、Ｓｉにより形成されたスペーサ本体と、前記スペーサ本体における前記実装基板との対向面側で前記実装基板の前記第１接合用金属層に対向しており前記対向面における外周縁の全周に沿って形成されている第２接合用金属層と、を備え、前記貫通孔は、前記スペーサ本体に形成されており、前記貫通孔は、前記実装基板から離れるにつれて開口面積が漸次増加しており、前記カバーは、前記紫外線発光素子から放射される紫外線を透過するガラスにより形成され、前記スペーサと前記カバーとが直接接合されており、前記スペーサの第２接合用金属層と前記実装基板の前記第１接合用金属層とが前記第２接合用金属層の全周に亘ってＡｕＳｎにより接合されている、ことを特徴とする発光装置が開示されている。
【先行技術文献】
【特許文献】
【０００５】
【特許文献１】日本国特許第５８７７４８７号公報
【発明の概要】
【発明が解決しようとする課題】
【０００６】
特許文献１に開示された発光装置では、カバーとスペーサとを陽極接合により直接接合するとされているが、接合後、カバーに割れを生じる場合があった。【０００７】
上記従来技術が有する問題に鑑み、本発明の一側面では、回路基板と接合した際に割れが生じることを抑制した窓材を提供することを目的とする。
【課題を解決するための手段】
【０００８】
上記課題を解決するため本発明の一態様では、光学素子を備えた光学パッケージ用の窓材であって、
無機材料の基体と、
前記無機材料の基体の一方の面上に、前記無機材料の基体の外周に沿って配置された接合層とを有し、
前記接合層の幅が０．２ｍｍ以上２ｍｍ以下であり、
前記接合層の厚さが１５μｍより厚く１００μｍ以下である窓材を提供する。
【発明の効果】
【０００９】
本発明の一態様によれば、回路基板と接合した際に割れが生じることを抑制した窓材を提供することができる。
【図面の簡単な説明】
【００１０】
【図１】本実施形態の窓材の構成説明図。
【図２】無機材料の基体の側面の構成例の説明図。
【図３】本実施形態の光学パッケージの構成説明図。
【発明を実施するための形態】
【００１１】
以下、本発明を実施するための形態について図面を参照して説明するが、本発明は、下記の実施形態に制限されることはなく、本発明の範囲を逸脱することなく、下記の実施形態に種々の変形および置換を加えることができる。
［窓材］
本実施形態の窓材について説明する。
【００１２】
本実施形態の窓材は、光学素子を備えた光学パッケージ用の窓材であって、無機材料の基体と、無機材料の基体の一方の面上に、無機材料の基体の外周に沿って配置された接合層とを有することができる。そして、接合層の幅を０．２ｍｍ以上２ｍｍ以下、接合層の厚さを１５μｍより厚く１００μｍ以下とすることができる。
【００１３】
本実施形態の窓材の構成例について、図１（Ａ）、図１（Ｂ）を用いながら、以下に具体的に説明する。図１（Ａ）は、本実施形態の窓材１０の無機材料の基体１１と、接合層１２との積層方向と平行な面での断面図を模式的に示している。また、図１（Ｂ）は、図１（Ａ）中に示したブロック矢印Ａに沿って、図１（Ａ）に示した窓材１０を見た場合の構造を示している。すなわち、図１（Ａ）に示した窓材１０の底面図を示している。
【００１４】
本実施形態の窓材１０は、無機材料の基体１１と、接合層１２とを有する。そして、接合層１２は、無機材料の基体１１の一方の面１１ａ上に配置することができる。
【００１５】
ここで、無機材料の基体１１の一方の面１１ａとは、後述する光学パッケージを製造する際に、光学素子を備えた回路基板と接合する側の面に当たる。すなわち、無機材料の基体１１の一方の面１１ａとは、光学素子と対向する側の面ともいえる。
【００１６】
そして、無機材料の基体１１の一方の面１１ａと反対側に位置する他方の面１１ｂは、光学パッケージとした場合に、外部に露出する側の面となる。
【００１７】
各部材について以下に説明する。
（無機材料の基体）
無機材料の基体１１は特に限定されるものではなく、任意の材料を用い、任意の形状とすることができる。
【００１８】
ただし、無機材料の基体１１は、光学パッケージとした場合に、回路基板が備える光学素子に関する光のうち、特に透過することが求められる波長領域の光（以下、「所望の波長領域の光」と記載する）について、透過率が十分に高くなるように、材料や、その厚み等を選択することが好ましい。例えば所望の波長領域の光について、透過率は５０％以上が好ましく、７０％以上がより好ましく、８０％以上がさらに好ましく、９０％以上が特に好ましい。
【００１９】
無機材料の基体１１は、所望の波長領域の光が赤外領域の光の場合、例えば波長が０．７μｍ以上１ｍｍ以下の範囲の光について、透過率は５０％以上が好ましく、７０％以上がより好ましく、８０％以上がさらに好ましく、９０％以上が特に好ましい。
【００２０】
また、無機材料の基体１１は、所望の波長領域の光が可視領域の光（青〜緑〜赤）の場合、例えば波長が３８０ｎｍ以上８００ｎｍ以下の範囲の光について、透過率は５０％以上が好ましく、７０％以上がより好ましく、８０％以上がさらに好ましく、９０％以上が特に好ましい。
【００２１】
無機材料の基体１１は、所望の波長領域の光が紫外領域の光の場合、例えば波長が２００ｎｍ以上３８０ｎｍ以下の範囲の光について、透過率は５０％以上が好ましく、７０％以上がより好ましく、８０％以上がさらに好ましく、９０％以上が特に好ましい。
【００２２】
無機材料の基体１１は、所望の波長領域の光が紫外領域のＵＶ−Ａの光の場合、例えば波長が３１５ｎｍ以上３８０ｎｍ以下の範囲の光について、透過率は５０％以上が好ましく、７０％以上がより好ましく、８０％以上がさらに好ましく、９０％以上が特に好ましい。
【００２３】
無機材料の基体１１は、所望の波長領域の光が紫外領域のＵＶ−Ｂの光の場合、例えば波長が２８０ｎｍ以上３１５ｎｍ以下の範囲の光について、透過率は５０％以上が好ましく、７０％以上がより好ましく、８０％以上がさらに好ましく、９０％以上が特に好ましい。
【００２４】
無機材料の基体１１は、所望の波長領域の光が紫外領域のＵＶ−Ｃの光の場合、例えば波長が２００ｎｍ以上２８０ｎｍ以下の範囲の光について、透過率は５０％以上が好ましく、７０％以上がより好ましく、８０％以上がさらに好ましく、９０％以上が特に好ましい。
【００２５】
なお、無機材料の基体１１の透過率は、ＪＩＳ  Ｋ  ７３６１−１（１９９７）に準じて測定を行うことができる。
【００２６】
無機材料の基体１１の材料としては、既述の様に任意に選択することができ、特に限定されるものではないが、気密封止性や、耐久性を特に高める観点から、例えば石英や、ガラス等を好ましく用いることができる。石英には、石英ガラスや、ＳｉＯ２を９０質量％以上含有したものが含まれる。ガラスとしては、例えばソーダライムガラス、アルミノシリケートガラス、ボロシリケートガラス、無アルカリガラス、結晶化ガラス、および高屈折率ガラス（ｎｄ≧１．５）が挙げられる。なお、無機材料の基体の材料としては１種類に限定されるものではなく、２種類以上の材料を組み合わせて用いることもできる。このため、例えば無機材料の基体１１の材料としては、例えば石英、ソーダライムガラス、アルミノシリケートガラス、ボロシリケートガラス、無アルカリガラス、結晶化ガラスおよび高屈折率ガラス（ｎｄ≧１．５）から選択された１種類以上の材料を好ましく用いることができる。
【００２７】
無機材料の基体１１の材料としてガラスを用いる場合、該無機材料の基体１１は化学強化処理が施されていても良い。
【００２８】
無機材料の基体１１の厚みについても特に限定されるものではないが、例えば０．０３ｍｍ以上とすることが好ましく、０．０５ｍｍ以上とすることがより好ましく、０．１ｍｍ以上とすることがさらに好ましく、０．３ｍｍ以上とすることが特に好ましい。
【００２９】
無機材料の基体１１の厚みを０．０３ｍｍ以上とすることで、光学パッケージに要求される強度を十分に発揮しつつ、窓材の無機材料の基体１１の面を介して水分等が光学素子を配置した側にまで透過することを特に抑制できる。上述のように無機材料の基体１１の厚みを０．３ｍｍ以上とすることで、光学パッケージについて特に強度を高めることができ、好ましい。
【００３０】
無機材料の基体１１の厚みの上限値についても特に限定されないが、例えば５ｍｍ以下とすることが好ましく、３ｍｍ以下とすることがより好ましく、１ｍｍ以下とすることがさらに好ましい。これは無機材料の基体１１の厚みを５ｍｍ以下とすることで所望の波長領域の光の透過率を十分に高くすることができるからである。無機材料の基体１１の厚みを１ｍｍ以下とすることで、特に光学パッケージの低背化を図ることができるため、さらに好ましい。
【００３１】
なお、図１（Ａ）において、無機材料の基体１１として板状形状（平板形状）の例を示しているが、係る形態に限定されるものではない。無機材料の基体１１の形状は特に限定されるものではなく、厚みは均一である必要はない。このため、無機材料の基体の厚みが均一ではない場合、無機材料の基体のうち、少なくとも光学パッケージとした場合に光学素子に関する光の光路上にある部分の厚みが上記範囲にあることが好ましく、無機材料の基体の厚みがいずれの部分でも上記範囲にあることがより好ましい。
【００３２】
無機材料の基体１１の形状は上述の様に特に限定されるものではない。例えば板状形状や、レンズが一体となった形状、すなわちレンズに由来する凹部や凸部を含む形状とすることができる。具体的には、例えば無機材料の基体１１の一方の面１１ａが平坦面であり、他方の面１１ｂが凸部や凹部を有する形態や、一方の面１１ａの形状と他方の面１１ｂの形状とが係る形態と逆となった形態が挙げられる。また、無機材料の基体１１の一方の面１１ａが凸部を有し、他方の面１１ｂが凹部を有する形態や、一方の面１１ａの形状と他方の面１１ｂの形状が係る形態と逆となった形態が挙げられる。さらに、無機材料の基体１１の一方の面１１ａと他方の面１１ｂとのそれぞれが、凸部または凹部を有する形態が挙げられる。
【００３３】
なお、無機材料の基体１１の一方の面１１ａが凸部や凹部を有する場合であっても、無機材料の基体１１の一方の面１１ａの接合層１２を配置する部分は、例えば複数の窓材を製造した場合等に、窓材間の接合層１２の形状のバラツキを抑えるために平坦であることが好ましい。
【００３４】
光学パッケージの形態によっては、無機材料の基体のサイズが非常に小さくなる場合がある。そこで、無機材料の基体の切断前資材を所望のサイズに切断する際に、レーザー光を用いた切断方法を採用することが好ましい。そして、係る方法により切断を行った場合、図２に示すように、無機材料の基体１１の側面は、レーザー光の焦点位置に対応して、一方の面１１ａの外周に沿った線状の模様１１１を有することができる。
【００３５】
なお、無機材料の基体１１の切断方法は上述の例に限定されるものではなく、任意の方法により切断することができる。上述の切断方法以外の方法で切断を行った場合、無機材料の基体１１の側面、すなわち切断面は、上述の場合と異なる断面形状を有していても良い。他の切断方法としては、例えば、ダイシングソーやワイヤーソーが挙げられる。これらの切断方法は無機材料の基体の切断前資材の厚みが１ｍｍ以上の場合に有効である。
【００３６】
無機材料の基体１１の表面には反射防止膜を配置しておくこともできる。反射防止膜を配置することで、光学パッケージとした場合に、光学素子、もしくは外部からの光が無機材料の基体１１の表面で反射されることを抑制し、光学素子、もしくは外部からの光の透過率を高めることができ、好ましい。反射防止膜としては特に限定されるものではないが、例えば多層膜を用いることができ、多層膜は、アルミナ（酸化アルミニウム、Ａｌ２Ｏ３）、酸化ハフニウム（ＨｆＯ２）、酸化チタン（ＴｉＯ２）等から選択される１種類以上の材料の層である第１の層と、シリカ（酸化ケイ素、ＳｉＯ２）の層である第２の層とを交互に積層した膜とすることができる。多層膜を構成する層の数は特に限定されないが、例えば上記第１の層と、第２の層とを１組として、多層膜は第１の層と、第２の層との組を１組以上有することが好ましく、２組以上有することがより好ましい。これは多層膜が第１の層と、第２の層とを１組以上有することで、無機材料の基体１１の表面で光が反射されることを特に抑制できるからである。
【００３７】
多層膜を構成する層の数の上限についても特に限定されないが、例えば生産性等の観点から、上記第１の層と、第２の層との組を４組以下有することが好ましい。
【００３８】
反射防止膜を有する場合、反射防止膜は無機材料の基体１１の少なくとも一方の面１１ａ上に配置することが好ましく、一方の面１１ａ及び他方の面１１ｂの両面に配置することがより好ましい。一方の面１１ａ及び他方の面１１ｂの両面に反射防止膜を配置する場合、両反射防止膜の構成は異なっていても良いが、生産性等の観点から、同じ構成の反射防止膜を有することが好ましい。
【００３９】
反射防止膜として、上述の多層膜を用いる場合、最表面にシリカの第２の層が位置することが好ましい。反射防止膜の最表面にシリカの第２の層が位置することで、反射防止膜の表面がガラス基板の表面と類似の組成になり、耐久性や、接合層１２との密着性が特に高くなり、好ましいからである。
（接合層）
接合層１２は、光学パッケージとする場合に、無機材料の基体１１と、光学素子を備えた回路基板とを接合する部材に当たる。
【００４０】
接合層１２の形状は特に限定されるものではないが、例えば図１（Ｂ）に示すように、窓材１０の接合層１２を形成した側から見た場合の図、すなわち底面図において半田層１２２を含む接合層１２が無機材料の基体１１の外周に沿って配置された形状とすることができる。すなわち、接合層１２は例えば無機材料の基体１１の外周に沿って配置された帯状の形状を有することができる。そして、接合層１２は中央部に、回路基板の光学素子に対応して開口部を有し、該開口部から無機材料の基体１１が見える形状とすることができる。図１（Ｂ）では、無機材料の基体１１の方が、半田層１２２を含む接合層１２よりも大きくなっているが、係る形態に限定されない。例えば無機材料の基体１１の外周と、半田層１２２を含む接合層１２の外周とが一致するように構成することもできる。
【００４１】
なお、図１（Ｂ）では接合層１２のうち、最表面に位置する半田層１２２を示しているが、接合層１２の各層の積層方向（図１（Ａ）における上下方向）と垂直な面での接合層１２の断面形状は、層によらず同じ形状とすることが好ましい。
【００４２】
そして、本発明の発明者らの検討によれば、係る接合層１２の幅（線幅）Ｗを０．２ｍｍ以上２ｍｍ以下とし、接合層１２の厚さＴを１５μｍより厚く１００μｍ以下とすることが好ましい。
【００４３】
なお、接合層１２の幅Ｗとは、図１（Ｂ）に示したように、無機材料の基体１１の上面、または下面から見た場合に、帯状の形状をしている接合層１２の幅を意味している。すなわち、接合層１２の幅Ｗとは、接合層１２の内周側面１２Ｂに垂直に引いた線分に沿って測定した、外周側面１２Ａと、内周側面１２Ｂとの間の距離を意味する。また、接合層１２の厚さＴとは、接合層１２の、無機材料の基体１１と、接合層１２との積層方向（図１（Ａ）の上下方向）の厚さを意味する。例えば図１（Ａ）に示したように、無機材料の基体１１が板状形状を有する場合、係る厚さＴは、無機材料の基体１１の一方の面１１ａと垂直な線分に沿って測定した接合層１２の厚みを意味する。
【００４４】
接合層１２の幅Ｗ、および厚さＴは、接合層１２について任意の位置で測定した場合に上記範囲を満たしていることが好ましい。すなわち接合層１２のいずれの場所で測定した場合でも上記範囲を満たしていることが好ましい。
【００４５】
接合層１２は、後述するように、下地金属層１２１や、半田層１２２を有することができ、例えば半田層１２２を形成する際等に接合層１２や、無機材料の基体１１を加熱し、冷却する場合がある。無機材料の基体１１と、接合層１２とは異なる材料で形成されており、加熱、冷却時の膨張、収縮の程度に違いがある。このため、接合層１２を形成した際に、無機材料の基体１１と接合層１２との界面に残留応力が生じる場合がある。そして、本発明の発明者らの検討によれば、係る残留応力が、窓材と、光学素子を備えた回路基板とを接合する際に窓材に割れが生じる原因となっていると推認される。
【００４６】
そこで、本実施形態の窓材１０では、上述のように接合層１２の幅Ｗ、および厚さＴを所定の範囲とすることで、上記残留応力の発生を抑制している。
【００４７】
具体的には、接合層１２の幅Ｗを２ｍｍ以下とすることで、無機材料の基体１１と、接合層１２との界面を少なくし、残留応力の発生を抑制でき、光学素子を備えた回路基板と接合した際に窓材１０、具体的には無機材料の基体１１に割れが生じることを抑制できる。接合層１２の幅Ｗは０．６ｍｍ以下が好ましく、０．４ｍｍ以下とすることがより好ましい。
【００４８】
ただし、接合層１２の幅Ｗを過度に細くすると、窓材と、光学素子を備えた回路基板との接合強度が低下する恐れがあるため、接合層１２の幅Ｗは０．２ｍｍ以上であることが好ましく、０．２５ｍｍ以上であることがより好ましい。
【００４９】
また、接合層１２の厚さＴを１００μｍ以下とすることで、接合層１２の形成時の接合層１２の変形量を抑制し、接合層１２から無機材料の基体１１に加わる力を抑制できる。このため、無機材料の基体１１と、接合層との界面に残留応力が発生することを抑制でき、光学素子を備えた回路基板と接合した際に窓材１０、具体的には無機材料の基体１１に割れが生じることを抑制できるため好ましい。接合層１２の厚さＴは５０μｍ以下とすることがより好ましく、３０μｍ以下とすることがさらに好ましい。
【００５０】
ただし、接合層１２の厚さＴを過度に薄くすると、光学素子を備えた回路基板と接合する際に、該回路基板の接合面の凹凸を吸収することができず、該回路基板との接合強度が低下したり、該回路基板との接合部に隙間を生じ、気密性が低下する恐れがある。このため、既述の様に接合層１２の厚さＴは１５μｍより厚いことが好ましい。
【００５１】
また、無機材料の基体１１の外周側面１１Ａと、接合層１２の外周側面１２Ａとの間の距離Ｄは特に限定されないが、接合層の塗布後に接合層外周端部に発生する残留応力を低減するため、０．５ｍｍ以下であることが好ましく、０．３ｍｍ以下であることがより好ましく、０．１ｍｍ以下であることがさらに好ましい。
【００５２】
無機材料の基体１１の外周側面１１Ａと、接合層１２の外周側面１２Ａとの間の距離Ｄの下限値は特に限定されない。既述の様に、無機材料の基体１１の外周と、半田層１２２を含む接合層１２の外周とが一致するように構成することもできるため、例えば係る距離Ｄは０以上とすることができる。
【００５３】
なお、無機材料の基体１１の外周側面１１Ａと、接合層１２の外周側面１２Ａとの間の距離Ｄとは、例えば図１（Ｂ）に示したように底面図における、無機材料の基体１１の外周側面１１Ａと、該無機材料の基体１１の外周側面１１Ａに沿って配置された接合層１２の外周側面１２Ａとの間の距離を意味する。すなわち、図１（Ｂ）に示したように底面図において、無機材料の基体１１の外周側面１１Ａと垂直な直線を引いた場合の、該直線上の無機材料の基体１１の外周側面と、接合層１２の外周側面１２Ａとの間の最短距離を意味する。
【００５４】
そして、無機材料の基体１１の外周側面１１Ａと、接合層１２の外周側面１２Ａとの間の距離Ｄは、無機材料の基体１１の外周側面１１Ａと、これに対応した位置にある接合層１２の外周側面１２Ａとについて任意の位置で測定した場合に上記範囲を満たしていることが好ましい。すなわち、無機材料の基体１１の外周側面１１Ａと、これに対応した位置の接合層１２の外周側面１２Ａとについて、いずれの場所で測定した場合でも上記範囲を満たしていることが好ましい。
【００５５】
接合層１２は、無機材料の基体１１と、光学素子を備えた回路基板とを接合できる部材であればよく、接合層１２を構成する材料等については特に限定されるものではない。ただし、例えば以下の式（１）により算出されるパラメータＺが１３０以下となるように接合層の材料や形状を選択することが好ましく、１００以下となるように接合層の材料や形状を選択することがより好ましい。
【００５６】
【数１】
2020071452.tif 000003
なお、上記式（１）中のｘ０、ｘ１、ｘ２、ｘ３、ｘ４、ｘ５はそれぞれ以下のパラメータを示している。  
ｘ０：無機材料の基体のヤング率（ＭＰａ）  
ｘ１：無機材料の基体の２０℃以上２００℃以下における熱膨張係数（ｐｐｍ／℃）  
ｘ２：接合層のヤング率（ＭＰａ）  
ｘ３：接合層の２０℃以上２００℃以下における熱膨張係数（ｐｐｍ／℃）  
ｘ４：接合層の平均高さ（ｍｍ）  
ｘ５：接合層の幅（ｍｍ）  
なお、「ｘ４：接合層の平均高さ」とは、接合層について、任意の５箇所以上８箇所以下でその高さを測定した場合の高さの平均値を意味する。また、「ｘ５：接合層の幅」についても、窓材内で均一ではない場合には任意の４箇所以上１２箇所以下でその幅を測定した場合の平均値とすることができる。
【００５７】
ヤング率はＪＩＳＺ２２４１（２０１１）「金属材料引張試験方法」やＪＩＳＲ１６０２（１９９５）「ファインセラミックスの弾性率試験方法」などに基づいた試験の結果より算出できる。また、熱膨張係数はＪＩＳＺ２２８５（２００３）「金属材料の線膨張係数の測定方法」やＪＩＳＲ３１０２（１９９５）「ガラスの平均線膨張係数の試験方法」などによって算出される。
【００５８】
上述のパラメータＺを１３０以下とすることで、回路基板と接合した際に窓材１０、具体的には無機材料の基体１１に割れが生じることを特に抑制できるため好ましい。なお、パラメータＺの下限値は特に限定されないが、１０以上とすることが好ましい。
【００５９】
接合層１２は、無機材料の基体１１と、光学素子を備えた回路基板とを接合できる部材であればよく、具体的な層の構成は特に限定されない。ただし、光学パッケージとした際の気密性を高める観点から接合層１２は金属材料により構成されていることが好ましく、接合層１２は、例えば図１（Ａ）に示すように、下地金属層１２１と、半田層１２２とを有することが好ましい。
【００６０】
以下、接合層１２の各層の構成例について説明する。
【００６１】
まず、下地金属層１２１について説明する。
【００６２】
下地金属層１２１は、無機材料の基体１１と、半田層１２２との密着性を高める機能を有することができる。下地金属層１２１の構成は特に限定されないが、図１（Ａ）に示す様に複数の層から構成されていることが好ましい。
【００６３】
下地金属層１２１の構成は特に限定されないが、例えば２層、もしくは３層から構成することができる。具体的には例えば無機材料の基体１１側から順に第１下地金属層１２１Ａと、第２下地金属層１２１Ｂとを有することができる。また、第２下地金属層１２１Ｂと半田層１２２との間にさらに第３下地金属層１２１Ｃを配置することもできる。
【００６４】
第１下地金属層１２１Ａは、無機材料の基体１１と他の層との密着性を高める機能を有することができる。第１下地金属層１２１Ａの材料は、無機材料の基体１１と他の層との密着性を高めることができる材料が好ましく、気密性も高められる材料がより好ましい。第１下地金属層１２１Ａは、例えばクロム（Ｃｒ）、チタン（Ｔｉ）、タングステン（Ｗ）、パラジウム（Ｐｄ）から選択された１種類以上を含有する層とすることが好ましい。第１下地金属層１２１Ａは、例えばクロム（Ｃｒ）、チタン（Ｔｉ）、タングステン（Ｗ）、パラジウム（Ｐｄ）から選択された１種類以上の材料からなる層とすることもできる。なお、この場合でも第１下地金属層１２１Ａが不可避不純物を含むことを排除するものではない。
【００６５】
第１下地金属層１２１Ａは、クロム（Ｃｒ）、チタン（Ｔｉ）、及びタングステン（Ｗ）、パラジウム（Ｐｄ）から選択された１種類以上の金属の金属膜または金属酸化物膜とすることがより好ましい。
【００６６】
第２下地金属層１２１Ｂは、半田層と他の層との密着性を高める機能を有しており、例えばニッケル（Ｎｉ）、銅（Ｃｕ）、白金（Ｐｔ）、銀（Ａｇ）から選択された１種類以上の金属を含有する層とすることが好ましい。コストを特に抑制する観点からは、第２下地金属層１２１Ｂはニッケル（Ｎｉ）、銅（Ｃｕ）から選択された１種類以上の金属を含有する層とすることがより好ましい。
【００６７】
なお、第２下地金属層１２１Ｂは、例えばニッケル（Ｎｉ）、銅（Ｃｕ）、白金（Ｐｔ）、銀（Ａｇ）から選択された１種類以上の金属からなる層とすることもできる。この場合もコストの観点からは、第２下地金属層１２１Ｂは、ニッケル（Ｎｉ）、銅（Ｃｕ）から選択された１種類以上の金属からなる層とすることが好ましい。なお、上記いずれの場合でも、第２下地金属層１２１Ｂが不可避不純物を含むことを排除するものではない。
【００６８】
また、第３下地金属層１２１Ｃをさらに設ける場合、第３下地金属層１２１Ｃは、例えばニッケル（Ｎｉ）、金（Ａｕ）から選択された１種類以上を含有する層とすることが好ましい。特に第３下地金属層１２１Ｃをニッケル（Ｎｉ）を含有する層とする場合は、半田の濡れ性を向上させるためニッケル−ホウ素合金(Ｎｉ−Ｂ)を含有する層、もしくはＮｉ−Ｂからなる層とすることが好ましい。第３下地金属層１２１Ｃを設けることで、例えば下地金属層１２１と、半田層１２２とが反応することを特に抑制することができる。第３下地金属層はニッケル（Ｎｉ）、金（Ａｕ）から選択された１種類以上の金属からなる層とすることもできる。この場合でも、第３下地金属層が不可避不純物を含むことを排除するものではない。
【００６９】
下地金属層１２１を構成する各層の厚みは特に限定されるものではなく任意に選択することができる。
【００７０】
例えば第１下地金属層１２１Ａの厚みは、無機材料の基体１１との密着性を特に高める観点から０．０３μｍ以上が好ましい。第１下地金属層１２１Ａの厚みの上限についても特に限定されるものではないが、コストを十分に低減する観点から０．２μｍ以下が好ましい。
【００７１】
第２下地金属層１２１Ｂの厚みについては、半田層１２２との密着性を特に高める観点から０．１μｍ以上が好ましい。第２下地金属層１２１Ｂの厚みの上限についても特に限定されるものではないが、コストを十分に低減する観点から２．０μｍ以下が好ましい。
【００７２】
第３下地金属層１２１Ｃも設ける場合、その厚みは特に限定されないが、下地金属層１２１と半田層１２２との反応を特に抑制する観点から、例えば０．０５μｍ以上とすることが好ましい。第３下地金属層の厚みの上限についても特に限定されるものではないが、コストを十分に低減する観点から１．０μｍ以下が好ましい。
【００７３】
次に半田層１２２について説明する。
【００７４】
半田層１２２は、光学パッケージを製造する際に、無機材料の基体１１と、光学素子を備えた回路基板とを接合する機能を有し、その構成については特に限定されるものではない。半田層１２２は以下に説明するように半田を含むことができるが、ここでいう半田とは、光学素子を備えた回路基板と接合する際に加熱することで溶融し、その後、冷却することで固化して該回路基板と接合することができる金属材料を意味する。特に強固に接合する観点から、半田は、該半田を溶融温度以上に加熱した際に、光学素子を備えた回路基板の接合面に配置されている材料と金属間化合物を形成し、接合できる材料であることが好ましい。
【００７５】
半田層１２２の厚みは特に限定されないが、５μｍ以上であることが好ましく、１５μｍ以上であることがより好ましい。回路基板が有する絶縁性基材は後述するように例えばセラミックス材料により形成できるが、セラミックス材料により製造する場合、通常は鋳物であるため、窓材１０と接合する面を完全に平坦にすることは困難であることが多い。そこで、半田層の厚みを５μｍ以上とし、絶縁性基材の窓材１０と接合する面が有する凹凸を吸収できるように構成することが好ましい。
【００７６】
なお、ここでいう半田層１２２の厚みとは、本実施形態の窓材１０の任意の位置での半田層１２２の厚みを意味している。従って、最薄部においても半田層が係る厚さの範囲を充足することが好ましい。
【００７７】
半田層の厚みの上限値は特に限定されないが、例えば５０μｍ以下とすることができる。
【００７８】
また、半田層１２２の厚みの平均値は５μｍ以上が好ましく、１５μｍ以上がより好ましい。これは半田層１２２の厚みの平均値を５μｍ以上とすることで、例えば接合する回路基板の、接合層１２との接合面に凹凸が含まれていたとしてもその凹部を半田層の材料により充填し、特に気密封止性を高めることができるからである。
【００７９】
なお、上記平均値は単純平均（算術平均や、相加平均と呼ばれる場合もある）の値を意味する。以下、単に「平均」という場合には単純平均を意味する。
【００８０】
また、半田層１２２の厚みの平均値の上限についても特に限定されないが、５０μｍ以下が好ましく、３０μｍ以下がより好ましい。半田層１２２の厚みの平均値が５０μｍを超え過度に厚くなっても気密封止性の効果について大きな変化は生じないからである。
【００８１】
なお、半田層１２２の厚みの平均値は、半田層１２２について任意の複数の測定点で厚みをレーザー顕微鏡（キーエンス社製、型式ＶＫ−８５１０）で測定し、平均値を求めることで算出できる。平均値を算出するために半田層１２２の厚みを測定する測定点の数は特に限定されないが、例えば２点以上が好ましく、４点以上がより好ましい。測定点の数の上限値についても特に限定されないが、効率性の観点から１０点以下が好ましく、８点以下がより好ましい。
【００８２】
半田層１２２は、厚みの偏差、すなわち厚みの単純平均値との偏差は±２０μｍ以内が好ましく、±１０μｍ以内がより好ましい。
【００８３】
これは半田層１２２の厚みの偏差を±２０μｍ以内とすることで、光学パッケージを製造する際に、窓材と、光学素子を配置した回路基板との間の気密封止性を特に高めることができ、好ましいからである。
【００８４】
半田層１２２の厚みの偏差が±２０μｍ以内とは、偏差が−２０μｍ以上＋２０μｍ以下の範囲に分布することを意味する。
【００８５】
半田層１２２の厚みの偏差は、上述の半田層の厚みの平均値と、平均値を算出する際に用いた測定値とから算出できる。
【００８６】
半田層１２２は各種半田（接合用組成物）を含むことができ、各種半田により構成することもできる。
【００８７】
半田層１２２に含まれる半田としては特に限定されないが、例えばヤング率が５０ＧＰａ以下の材料が好ましく、４０ＧＰａ以下の材料がより好ましく、３０ＧＰａ以下の材料がさらに好ましい。
【００８８】
光学パッケージとした後、例えば光学素子を発光、消灯等した場合に、半田層に温度変化を生じる場合がある。そして、半田層に含まれる半田のヤング率を５０ＧＰａ以下とすることで、半田層部分に温度変化が生じ、膨張、収縮した場合でも、無機材料の基体１１等の他の部材を破壊等することを特に抑制することができ好ましいからである。
【００８９】
また、半田のヤング率が５０ＧＰａ以下の場合、光学パッケージとした際に、無機材料の基体１１と、光学素子を備えた回路基板との熱膨張差により生じる応力を、両部材を接合する半田層１２２内で吸収でき、好ましいからである。
【００９０】
半田層１２２に含まれる半田のヤング率の好適な範囲の下限値は特に限定されないが、例えば０より大きければよく、気密封止性を高める観点から１０ＧＰａ以上が好ましい。
【００９１】
半田のヤング率は、半田について引張試験を行い、その結果から算出することができる。
【００９２】
また、半田層１２２に含まれる半田の融点は２００℃以上が好ましく、２３０℃以上がより好ましい。これは半田の融点が２００℃以上の場合、光学パッケージとした際の耐熱性を十分に高めることができるからである。ただし、半田層１２２に用いる半田の融点は２８０℃以下が好ましい。これは、光学パッケージを製造する際に熱処理を行い、半田層１２２の少なくとも一部を溶融させることになるが、半田の融点が２８０℃以下の場合、熱処理の温度を低く抑制できるため、光学素子等にダメージが生じることを特に抑制できるからである。また熱処理温度を低く抑制することで、無機材料の基体１１の材料と、回路基板の絶縁材料とで熱膨張係数が異なること起因する収縮の程度の違いを低減することができるからである。
【００９３】
半田層１２２に含まれる半田は密度が６．０ｇ／ｃｍ３以上が好ましく、７．０ｇ／ｃｍ３以上がより好ましい。これは半田層１２２に用いる半田の密度を６．０ｇ／ｃｍ３以上とすることで、特に気密封止性を高めることができるからである。半田層１２２に用いる半田の密度の上限値は特に限定されないが、例えば１０ｇ／ｃｍ３以下が好ましい。
【００９４】
また、半田層１２２に含まれる半田の熱膨張係数は、無機材料の基体１１の熱膨張係数と、所定の関係にあることが好ましい。具体的には、無機材料の基体の熱膨張係数と半田層に含まれる半田の熱膨張係数との差が小さいほうが好ましい。より具体的には、２０℃以上２００℃以下における、無機材料の基体１１の熱膨張係数と半田層１２２に含まれる半田の熱膨張係数との差が３０ｐｐｍ／℃以下であることが好ましく、１０ｐｐｍ／℃以下であることがより好ましい。
【００９５】
これは、無機材料の基体１１の熱膨張係数と半田層に含まれる半田の熱膨張係数の差が小さい場合、無機材料の基体１１と、接合層１２との間に生じる残留応力を抑制することができ、回路基板と接合した場合に特に割れが生じることを抑制できるからである。なお、無機材料の基体の熱膨張係数と半田層に含まれる半田の熱膨張係数との差は０以上とすることができる。
【００９６】
半田層１２２に含まれる半田の熱膨張係数は特に限定されないが、該熱膨張係数は３０ｐｐｍ／℃以下が好ましく、２５ｐｐｍ／℃以下がより好ましい。これは半田の熱膨張係数が３０ｐｐｍ／℃以下の場合、光学パッケージとし、光学素子の発光等の際に生じる熱による形状変化が抑制され、光学パッケージが破損等することをより確実に防止できるからである。半田層１２２に含まれる半田の熱膨張係数の下限値は特に限定されないが、例えば０．５ｐｐｍ／℃以上が好ましい。
【００９７】
半田層１２２に好適に用いることができる半田としては、特に限定されるものではなく、例えば、スズ（Ｓｎ）−ゲルマニウム（Ｇｅ）−ニッケル（Ｎｉ）系の半田や、スズ（Ｓｎ）−アンチモン（Ｓｂ）系の半田、金（Ａｕ）−スズ（Ｓｎ）系の半田、スズ（Ｓｎ）−銀（Ａｇ）−銅（Ｃｕ）系の半田等から選択された１種類以上を挙げることができる。
【００９８】
なお、例えばスズ−ゲルマニウム−ニッケル系の半田の場合、スズを主成分として含有することができる。スズを主成分として含有するとは、例えば半田中に最も多く含まれている成分であることを意味しており、半田中にスズが６０質量％以上含有されていることが好ましい。係る半田のスズの含有量は、例えば、８５．９質量％以上がより好ましく、８７．０質量％以上がさらに好ましく、８８．０質量％以上が特に好ましい。
【００９９】
これは半田中のスズの含有量が８５．９質量％以上の場合、被接合部材と、半田との熱膨張差の緩和、及び半田の溶融温度の低下について、特に高い効果を示すからである。
【０１００】
半田中のスズの含有量の上限値は特に限定されるものではないが例えば、９９．９質量％以下が好ましく、９９．５質量％以下がより好ましく、９９．３質量％以下がさらに好ましい。また、スズ−ゲルマニウム−ニッケル系の半田は、スズ、ゲルマニウム、ニッケル以外にイリジウムや、亜鉛等から選択された１種以上の成分をさらに含有することもできる。
【０１０１】
スズ−アンチモン系の半田の各成分の含有量は特に限定されないが、例えばアンチモンの含有量が１質量％以上であることが好ましい。アンチモンは、スズ−アンチモン系半田において固相線温度を上昇させる働きがあり、アンチモンの含有量を１質量％以上とすることで、係る効果を特に発揮することができ、好ましいからである。
【０１０２】
アンチモンの含有量の上限は特に限定されないが、例えば４０質量％以下とすることが好ましい。これは、アンチモンの含有量を４０質量％以下とすることで、固相線温度が過度に高くなることを防ぎ、電子部品の実装に適した半田とすることができるからである。
【０１０３】
スズ−アンチモン系の半田は、スズを含有することができる。スズは、回路基板や下地金属層等の被接合部材と、半田との熱膨張差を緩和することができる。さらに、スズを半田の主成分として含有することで、半田の融点温度をスズの融点温度である２３０℃程度とすることができる。
【０１０４】
スズ−アンチモン系の半田は、アンチモンとスズとから構成することもでき、この場合、アンチモンを除いた残部をスズにより構成することができる。
【０１０５】
スズ−アンチモン系の半田は、アンチモンとスズ以外にも任意の添加成分を含有することができ、例えば銀（Ａｇ）、銅（Ｃｕ）等から選択された１種類以上を含有することもできる。銀や銅は、アンチモンと同様に半田の固相線温度を上昇させる働きを有する。この場合、アンチモンと任意の添加成分以外の残部をスズにより構成することができる。
【０１０６】
半田層１２２に好適に用いることができる半田の構成例について説明したが、半田層１２２に用いる半田は係る半田に限定されるものではないのは既述のとおりである。
【０１０７】
本実施形態の窓材１０においては、無機材料の基体１１と、接合層１２との界面における残留応力が１００ＭＰａ以下であることが好ましく、５０ＭＰａ以下であることがより好ましい。
【０１０８】
これは、無機材料の基体１１と、接合層１２との界面における残留応力を１００ＭＰａ以下とすることで、無機材料の基体１１と、接合層１２との間に生じている残留応力が十分に小さく、回路基板と接合した際に、割れ等が生じることを特に抑制できるからである。
【０１０９】
無機材料の基体１１と、接合層１２との界面における残留応力は小さいことが好ましいことから、その下限値は例えば０とすることができる。ただし、無機材料の基体１１と、接合層１２との界面における残留応力を完全に０にすることは困難であることから、係る残留応力は、１０ＭＰａ以上であることが好ましい。
【０１１０】
以上に本実施形態の窓材について説明したが、本実施形態の窓材においては接合層が所定のサイズを有している。このため、無機材料の基体と、接合層との界面における残留応力を抑制し、回路基板と接合した際に窓材、具体的には無機材料の基体に割れが生じることを抑制できる。
【０１１１】
本実施形態の窓材の製造方法は特に限定されるものではないが、例えば以下の工程を有することができる。
【０１１２】
無機材料の基体を用意する基体準備工程。  
無機材料の基体の一方の面上に接合層を形成する接合層形成工程。  
基体準備工程の具体的な操作は特に限定されないが、例えば無機材料の基体を所望のサイズとなるように切断したり、無機材料の基体の形状が所望の形状となるように加工することができる。なお、無機材料の基体の表面に反射防止膜を配置する場合は、本工程で反射防止膜を形成することもできる。反射防止膜の成膜方法は特に限定されるものではなく、例えば乾式法や、湿式法により成膜することができ、乾式法の場合であれば、蒸着法、スパッタリング法、イオンプレーティング法等から選択された１種類以上の方法により成膜することができる。湿式法の場合であれば、浸漬法や、スプレー塗布法等から選択された１種類以上の方法により成膜することができる。
【０１１３】
接合層形成工程は、例えば下地金属層を形成する下地金属層形成ステップと、半田層形成ステップとを有することができる。
【０１１４】
下地金属層形成ステップは、無機材料の基体の一方の面上に下地金属層を形成することができる。下地金属層を形成する方法は特に限定されず、成膜する下地金属層の種類等に応じて任意に選択することができる。例えば乾式法や、湿式法により成膜することができ、乾式法の場合であれば、蒸着法、スパッタリング法、イオンプレーティング法等から選択された１種類以上の方法により成膜することができる。湿式法の場合であれば、電解めっき法や、無電解めっき法、印刷法等から選択された１種類以上の方法により成膜することができる。
【０１１５】
なお、既述のように下地金属層は複数の層から構成することもでき、層毎に任意の方法により成膜することができる。
【０１１６】
半田層形成ステップでは、無機材料の基体の一方の面上、もしくは下地金属層上に半田層を形成することができる。半田層を形成する方法は特に限定されず、例えばディップ法や、ディスペンサーを使った塗布法、印刷法、レーザーメタルデポジション法、半田ワイヤを用いた方法等から選択された１種類以上が挙げられる。
【０１１７】
ディップ法は、半田溶融槽内で半田層の原料となる半田を溶融させておき、半田層を形成する部材、例えば下地金属層を配置した無機材料の基体の半田層を形成する部分を、半田溶融槽内の溶融半田にディップし、半田層を形成する方法である。
【０１１８】
ディスペンサーを用いた塗布法は、例えばシリンジが接続されたディスペンサーから、半田層を形成する部材、例えば下地金属層を配置した無機材料の基体の半田層を形成する部分に溶融した半田を供給し、半田層を形成する方法である。
【０１１９】
印刷法は、半田層を形成する部材、例えば下地金属層を配置した無機材料の基体の半田層を形成する部分に対してペースト状にした半田を印刷し、半田層を形成する方法である。なお、印刷後必要に応じて熱処理を行うこともできる。
【０１２０】
レーザーメタルデポジション法は、半田層を形成する部材、例えば下地金属層を配置した無機材料の基体の半田層を形成する部分に対して粉体状の半田を供給し、レーザーで半田を溶融後、冷却することで半田層を形成する方法である。
【０１２１】
半田ワイヤを用いた方法は、ワイヤ状、すなわち線状に加工した半田を用い、例えば自動半田付けロボット等により、半田層を形成する部材、例えば下地金属層を配置した無機材料の基体の半田層を形成する部分に対して溶融した半田を供給し、半田層を形成する方法である。
【０１２２】
本実施形態の窓材の製造方法は、必要に応じてさらに任意のステップを有することもできる。
【０１２３】
接合層は図１（Ａ）、図１（Ｂ）を用いて説明したように無機材料の基体１１の一方の面１１ａ上に所望の形状となるように形成することができる。
【０１２４】
このため、本実施形態の窓材の製造方法は、例えば下地金属層形成ステップと、半田層形成ステップとにより接合層を形成した後、該接合層が所望の形状となるようにパターン化するパターン化ステップを有することもできる。パターン化ステップでは、例えば、半田層の露出した面上に、形成するパターンに対応したレジストを配置し、エッチング等により、半田層及び下地金属層のうちレジストに覆われていない部分を除去してパターン化することができる。パターン化ステップの後にレジストを除去するレジスト除去ステップを実施することもできる。
【０１２５】
なお、下地金属層が複数の層を含む場合において、下地金属層に含まれる層の一部を成膜後、パターン化ステップを実施し、該成膜した下地金属層に含まれる層の一部をパターン化することもできる。そして、該パターン化ステップの後に、レジストを除去するレジスト除去ステップを実施した後、パターン化された下地金属層上に、さらに残りの下地金属層を形成することもできる。
【０１２６】
また、例えば本実施形態の窓材の製造方法は、下地金属層形成ステップと、半田層形成ステップとを実施する前に、下地金属層、及び半田層を形成しない部分にレジストを配置するレジスト配置ステップを有することもできる。レジスト形成後に、下地金属層、及び半田層を形成することで、形成するパターンに対応した部分にのみ下地金属層、及び半田層を形成することができる。この場合、半田層形成ステップの後にレジストを除去するレジスト除去ステップを有することもできる。
【０１２７】
また、複数の窓材を同時に製造できるように、複数個分のサイズの無機材料の基体（切断前資材）上に、各窓材に対応した接合層を複数形成した場合には、無機材料の基体を切断する切断工程を有することもできる。切断方法は特に限定されるものではなく、既述のレーザー光を用いた切断方法等、無機材料の基体にあわせた切断方法を採用することができる。なお、隣接する窓材において接合層が連続して形成されている場合、すなわち切断線上に接合層が配置されている場合には、切断工程において、接合層もあわせて切断することもできる。
【０１２８】
なお、光学パッケージとしてから、回路基板と共に無機材料の基体等の切断も行い、個片化することもできる。
［光学パッケージ］
次に、本実施形態の光学パッケージの一構成例について説明する。
【０１２９】
本実施形態の光学パッケージは、既述の窓材と、光学素子を備えた回路基板とを有することができる。
【０１３０】
本実施形態の光学パッケージの構成例について、図３を用いて説明する。
【０１３１】
図３は、本実施形態の光学パッケージの窓材と光学素子を備えた回路基板との積層方向と平行な面での断面図を模式的に示したものである。なお、図３中では窓材１０と、回路基板３１とを区別できるように分けて記載しているが、光学パッケージ３０において両部材は接合され、一体化している。
【０１３２】
上述のように、本実施形態の光学パッケージ３０は、既述の窓材１０と、光学素子３２を備えた回路基板３１とを有する。
【０１３３】
窓材１０については既に説明したため、図１の場合と同じ番号を付して、説明を省略する。
【０１３４】
回路基板３１については特に限定されず、絶縁性基材３１１と、光学素子３２に対して電力を供給する図示しない配線とを備えた各種回路基板を用いることができる。
【０１３５】
ただし、窓材１０を接合した場合に、窓材１０と、回路基板３１とで囲まれた空間内の気密封止性を高めるため、回路基板３１はセラミックス製の絶縁性基材３１１を有することが好ましい。
【０１３６】
ここで、回路基板３１の絶縁性基材３１１に用いるセラミックス材料としては特に限定されないが、例えばアルミナ（酸化アルミニウム、Ａｌ２Ｏ３）や、窒化アルミニウム（ＡｌＮ）、ＬＴＣＣ（Ｌｏｗ  Ｔｅｍｐｅｒａｔｕｒｅ  Ｃｏ−ｆｉｒｅｄ  Ｃｅｒａｍｉｃｓ）等から選択された１種類以上が挙げられる。
【０１３７】
回路基板３１の絶縁性基材３１１の形状は特に限定されないが、光学パッケージ３０とした場合に、無機材料の基体１１と絶縁性基材３１１と、後述する接合部とで、光学素子３２を配置する部分に閉鎖された空間を形成できるように構成されていることが好ましい。このため、絶縁性基材３１１は、その上面３１１ａの中央部に開口部を有し、該開口部を含む非貫通孔である凹部３１１Ａを有することが好ましい。なお、絶縁性基材３１１の上面とは、光学パッケージとする場合に窓材１０と対向する面であり、窓材１０と接合する側の面ともいえる。
【０１３８】
係る凹部３１１Ａを囲む壁部３１１Ｂは、光学パッケージとした場合に、窓材１０の接合層１２と、後述する回路基板用下地金属層とを、共に支持するため、該接合層１２や、回路基板用下地金属層に対応した形状を有することができる。
【０１３９】
さらに、回路基板３１は、絶縁性基材３１１の上面３１１ａであって、壁部３１１Ｂの上面に回路基板用下地金属層３１２を有することができる。
【０１４０】
回路基板用下地金属層３１２は、回路基板３１の絶縁性基材３１１と、窓材１０との密着性を高める働きを有することができる。回路基板用下地金属層３１２の具体的な構成は特に限定されないが、例えば回路基板３１の絶縁性基材３１１側から、第１回路基板用下地金属層３１２Ａ、第２回路基板用下地金属層３１２Ｂ、第３回路基板用下地金属層３１２Ｃの順に積層した層構造を有することができる。なお、ここでは回路基板用下地金属層３１２が三層から構成される例を示したが、係る形態に限定されず、一層、もしくは二層、もしくは四層以上の層から構成することもできる。
【０１４１】
上述のように回路基板用下地金属層３１２を三層から構成する場合、例えば第１回路基板用下地金属層３１２Ａは回路基板３１において配線（回路）を形成するために用いた金属と同じ金属から構成することが好ましい。例えば第１回路基板用下地金属層３１２Ａは、銅（Ｃｕ）、銀（Ａｇ）、タングステン（Ｗ）から選択された１種類以上の金属を含む層とすることができる。第１回路基板用下地金属層３１２Ａは、銅（Ｃｕ）、銀（Ａｇ）、タングステン（Ｗ）から選択された１種類以上の金属からなる層とすることもできる。なお、この場合でも第１回路基板用下地金属層３１２Ａが不可避不純物を含むことを排除するものではない。
【０１４２】
第２回路基板用下地金属層３１２Ｂは、後述する第３回路基板用下地金属層３１２Ｃと、第１回路基板用下地金属層３１２Ａとが合金化することを防ぐ層とすることができ、例えばニッケル（Ｎｉ）を含む層とすることができる。第２回路基板用下地金属層３１２Ｂは、ニッケル（Ｎｉ）からなる層とすることもできる。なお、この場合でも第２回路基板用下地金属層３１２Ｂが不可避不純物を含むことを排除するものではない。
【０１４３】
第３回路基板用下地金属層３１２Ｃは、第２回路基板用下地金属層３１２Ｂが酸化することを防止するための層とすることができ、例えば金（Ａｕ）を含む層とすることができる。第３回路基板用下地金属層３１２Ｃは、金（Ａｕ）からなる層とすることもできる。なお、この場合でも第３回路基板用下地金属層３１２Ｃが不可避不純物を含むことを排除するものではない。
【０１４４】
回路基板用下地金属層３１２を構成する各層の厚みは特に限定されるものではなく任意に選択することができる。
【０１４５】
第１回路基板用下地金属層３１２Ａの厚みは、例えば１μｍ以上とすることが好ましい。第１回路基板用下地金属層３１２Ａの厚みの上限についても特に限定されるものではないが、コストを十分に低減する観点から２０μｍ以下が好ましい。
【０１４６】
第２回路基板用下地金属層３１２Ｂの厚みについては、第１回路基板用下地金属層３１２Ａと、第３回路基板用下地金属層３１２Ｃとの合金化を特に抑制する観点から１μｍ以上が好ましい。第２回路基板用下地金属層３１２Ｂの厚みの上限についても特に限定されるものではないが、コストを十分に低減する観点から２０μｍ以下が好ましい。
【０１４７】
第３回路基板用下地金属層３１２Ｃの厚みは、他の回路基板用下地金属層の酸化を特に防止する観点から０．０３μｍ以上が好ましい。第３回路基板用下地金属層３１２Ｃの厚みの上限についても特に限定されるものではないが、コストを十分に低減する観点から２．０μｍ以下が好ましく、０．５μｍ以下がより好ましい。
【０１４８】
回路基板用下地金属層３１２の形状についても特に限定されないが、光学パッケージ３０とした場合に、窓材１０の接合層１２と共に後述する接合部３３を構成するため、窓材１０の接合層１２に対応した形状を有することが好ましい。具体的には、窓材１０の接合層１２と、回路基板用下地金属層３１２とは、光学パッケージとする際の両部材の積層方向（図３における上下方向）と垂直な面における断面形状が同じ形状であることが好ましい。
【０１４９】
回路基板用下地金属層３１２の成膜方法は特に限定されず、例えば成膜する回路基板用下地金属層３１２の種類等に応じて任意に選択することができる。例えば乾式法や、湿式法により成膜することができ、乾式法の場合であれば、蒸着法、スパッタリング法、イオンプレーティング法等から選択された１種類以上の方法により成膜することができる。湿式法の場合であれば、電解めっき法や、無電解めっき法、印刷法等から選択された１種類以上の方法により成膜することができる。
【０１５０】
なお、既述のように回路基板用下地金属層は複数の層から構成することもでき、層毎に任意の方法により成膜することができる。
【０１５１】
回路基板３１に配置する光学素子３２については特に限定されるものではなく、例えば発光ダイオード等の発光素子や、受光素子等を用いることができる。
【０１５２】
なお、光学素子３２が発光素子の場合、該発光素子が発する光の波長領域は特に限定されない。このため、例えば紫外光から赤外光の範囲内から選択された任意の波長領域の光、すなわち例えば波長が２００ｎｍ以上１ｍｍ以下の範囲内から選択された任意の波長領域の光を発する発光素子を用いることができる。
【０１５３】
ただし、本実施形態の光学パッケージによれば、発光素子からの光を透過させる部材である窓材の基体は、透明樹脂の基体ではなく、無機材料の基体１１である。このため、窓材の上記基体に透明樹脂の基体を用いた場合と比較して、気密封止性を高めることができ、さらには該発光素子からの光による窓材の劣化を抑制できる。このため、光学素子が発光素子の場合、気密性が特に要求される発光素子や、樹脂の劣化が進行し易い光を発する発光素子を用いた場合に、特に本実施形態の光学パッケージは高い効果を発揮することができ好ましい。気密性が特に要求される発光素子としては、例えば波長が２００ｎｍ以上２８０ｎｍ以下の波長領域の光であるＵＶ−Ｃを発する発光素子が挙げられる。また、樹脂の劣化が進行し易い光を発する発光素子としては、レーザー等の出力の高い光を発する発光素子が挙げられる。従って、光学素子３２が発光素子の場合、該発光素子として、ＵＶ−Ｃを発する発光素子や、レーザー等を、特に高い効果を発揮する観点から好ましく用いることができる。
【０１５４】
そして、窓材１０の無機材料の基体１１と、回路基板３１の絶縁性基材３１１とは接合部３３により接合することができる。接合部３３は、図３に示すように、窓材１０の接合層１２と、回路基板３１の回路基板用下地金属層３１２とを有することができる。なお、接合部３３は、接合層１２と、回路基板用下地金属層３１２とから構成することもできる。
【０１５５】
以上に説明した本実施形態の光学パッケージによれば、既述の窓材を用いているため、窓材と、光学素子を備えた回路基板とを接合した際に、窓材、具体的には無機材料の基体に割れが生じることを抑制できる。このため、歩留まり良く生産することができる光学パッケージとすることができる。
【０１５６】
本実施形態の光学パッケージの製造方法は特に限定されるものではなく、任意の方法により製造することができる。
【０１５７】
本実施形態の光学パッケージの製造方法は、例えば以下の工程を有することができる。
【０１５８】
光学素子を備えた回路基板を準備する回路基板準備工程。
【０１５９】
回路基板上に窓材を配置して、窓材と回路基板とを接合する接合工程。
【０１６０】
回路基板準備工程では、常法により製造された回路基板上に光学素子を配置し、光学素子を備えた回路基板を準備することができる。なお、接合工程終了後に個片化する場合には、回路基板準備工程では、複数の回路基板が一体化した、切断前の回路基板を準備することができる。
【０１６１】
そして、接合工程では回路基板上に窓材を配置して、窓材と回路基板とを接合することができる。接合の具体的な方法は特に限定されないが、例えばまず、図３に示した光学パッケージ３０において、接合層１２の露出した下面１２ａと、回路基板用下地金属層３１２の露出した上面３１２ａとが直接接触するように重ね合せることができる。そして、例えば窓材１０の、無機材料の基体１１の他方の面１１ｂ上から、回路基板３１側に向かって、すなわち図中のブロック矢印Ｂに沿って押圧しながら加熱することで、半田層１２２の少なくとも一部を溶融させ、その後冷却することで、窓材１０と回路基板３１とを接合することができる。
【０１６２】
接合工程において、接合層１２の下面１２aの表面に存在する酸化膜は、加熱により溶融した半田層１２２の内部に溶け込み、回路基板用下地金属層３１２の上面３１２aに対して、溶融した半田層１２２が接することができる程度に薄いことが好ましい。具体的な酸化膜の厚さは限定されないが、酸化膜の厚さは１０ｎｍ以下が好ましく、５ｎｍ以下がより好ましい。
【０１６３】
なお、無機材料の基体１１を押圧する方法は特に限定されず、例えば無機材料の基体１１と接する押圧部材と、押圧部材に圧力を加えるばね等の弾性体とを有する押圧手段を用いる方法や、錘を用いる方法等が挙げられる。
【０１６４】
接合工程後に得られる光学パッケージにおいて、窓材１０と回路基板３１とで封止された領域内について、所定の雰囲気とする場合には、熱処理を行う際の雰囲気を該所定の雰囲気としておくことが好ましい。例えば大気雰囲気や、真空雰囲気、不活性雰囲気等から選択された雰囲気とすることができる。不活性雰囲気としては、窒素、ヘリウム、アルゴン等から選択された１種類以上のガスを含有する雰囲気とすることができる。
【０１６５】
接合工程において、熱処理を行う際の条件は特に限定されるものではなく、例えば半田層の半田の溶融温度以上に加熱することが好ましい。ただし、急激に加熱を行うと無機材料の基体に熱応力がかかり、割れ等を生じることがあるため、例えばまず５０℃以上、半田層の半田の融点未満である第１熱処理温度まで昇温後、第１熱処理温度で一定時間保持することが好ましい。第１熱処理温度での保持時間は特に限定さないが、例えば３０秒以上が好ましく、６０秒以上がより好ましい。ただし、生産性の観点から、第１熱処理温度での保持時間は６００秒以下が好ましい。
【０１６６】
第１熱処理温度で一定時間保持後、さらに昇温を行い、半田層の半田の融点以上の温度である第２熱処理温度まで昇温することが好ましい。なお、第２熱処理温度は窓材１０と回路基板３１とを十分に接合するため、半田の融点＋２０℃以上が好ましく、また、第２熱処理温度が過度に高温である場合、回路基板上に配置した光学素子が熱により破損する場合があることから、第２熱処理温度は例えば３００℃以下が好ましい。第２熱処理温度で保持する時間は特に限定されないが、窓材１０と回路基板３１とを十分に接合するため、２０秒以上が好ましい。ただし、光学素子への熱による悪影響をより確実に抑制するため、第２熱処理温度で保持する時間は１分以下が好ましい。
【０１６７】
第２熱処理温度での熱処理後は、室温、例えば２３℃まで冷却し、接合工程を終えることができる。
【０１６８】
本実施形態の光学パッケージの製造方法は必要に応じて任意の工程を有することができる。例えば、複数の回路基板が一体となった個片化していない回路基板を接合工程に供した場合には、切断工程を有することもできる。切断工程で用いる切断方法は特に限定されず、任意の方法により切断することができる。窓材に関する説明で既述のレーザー光を用いた切断方法により、回路基板と、窓材とを同時に切断し、個片化することもできる。また、複数の切断方法を組み合わせることもできる。
【実施例】
【０１６９】
以下、実施例及び比較例により本発明を具体的に説明するが、本発明はこれらの実施例に限定されるものではなく、本発明の効果を奏する限りにおいて実施形態を適宜変更することができる。【０１７０】
まず、以下の実施例、比較例で作製した光学パッケージの評価方法について説明する。
＜評価方法＞
［割れ評価］
以下の実施例、比較例で作製した光学パッケージに対して、光学顕微鏡（ニコン製ＳＭＺ９００）を用いて倍率１０倍の条件で無機材料の基体１１を通して、無機材料の基体１１と接合部３３との界面の拡大観察を行い、無機材料の基体１１の状態を確認し、以下の条件で割れを評価した。【０１７１】
〇：無機材料の基体の接合部との接触部に割れやクラックが無い。【０１７２】
×：無機材料の基体の接合部との接触面に割れやクラックが有る。【０１７３】
〇を合格とした。
［気密性評価］
以下の実施例、比較例で作製した光学パッケージに対してＪＩＳ  Ｚ  ２３３１（２００６）に記載の条件でボンビング法によるヘリウムリークテストを行い、以下の条件で気密性を評価した。【０１７４】
〇：ヘリウムリークレートが４．９×１０-９  Ｐａ・ｍ３／ｓｅｃ以下
×：ヘリウムリークレートが４．９×１０-９  Ｐａ・ｍ３／ｓｅｃより大きい
〇を合格とした。
［実施例１］
図３に示した構造の窓材、光学パッケージを作製し、上記割れ評価と、気密性評価とを行った。【０１７５】
無機材料の基体１１として石英の板（ＡＧＣ社製、ＡＱ、縦８．５ｍｍ×横８．５ｍｍ×厚さ０．５ｍｍ）を用意した（基体準備工程）。なお、無機材料の基体１１として用意した石英の板は、２０℃以上２００℃以下における熱膨張係数が０．６ｐｐｍ／℃であった。【０１７６】
無機材料の基体１１の一方の面１１ａ上に、以下の手順により接合層１２を形成した（接合層形成工程）。【０１７７】
第１下地金属層１２１Ａとしては、クロム（Ｃｒ）層を、第２下地金属層１２１Ｂとしては銅（Ｃｕ）層を成膜した（下地金属層形成ステップ）。【０１７８】
次に、第２下地金属層１２１Ｂの第１下地金属層１２１Ａと対向する面とは反対側の面、すなわち露出した面上の全面にレジストを塗布した後、紫外線を用いてレジストを露光し、さらに現像することにより、パターン化されたレジストを配置した。パターン化されたレジストは、無機材料の基体１１の一方の面１１ａと平行な面での断面において、四角形状を有しており、中央に四角形状の開口部を有する形状とした。【０１７９】
そして、第１下地金属層１２１Ａ、及び第２下地金属層１２１Ｂのうち、レジストにより覆われていない部分をエッチング液によりエッチングし、パターン化を行った（パターン化ステップ）。その後、レジストを除去した（レジスト除去ステップ）。【０１８０】
次に、パターン化された第１下地金属層１２１Ａ、及び第２下地金属層１２１Ｂ上に、無電解Ｎｉめっきにより第３下地金属層１２１Ｃとしてニッケル（Ｎｉ）層を成膜した。これにより、第１下地金属層１２１Ａ、第２下地金属層１２１Ｂ、及び第３下地金属層１２１Ｃを含む、パターン化された下地金属層１２１を形成した。なお、第１下地金属層１２１Ａの厚さは０．２μｍ、第２下地金属層１２１Ｂの厚さは０．６μｍ、第３下地金属層１２１Ｃの厚さは０．８μｍとした。【０１８１】
次に、下地金属層１２１上に、半田層１２２を形成した（半田層形成ステップ）。半田層１２２に用いる半田は以下の手順により予め製造しておいた。【０１８２】
半田に含まれる成分について、Ｓｎが９７質量％、Ｇｅが２質量％、Ｎｉが１質量％となるように秤量、混合し、溶融をして一旦原料合金を作成する。そして、この原料合金を溶融後、鋳型に流し込み、半田を作製した。【０１８３】
得られた上記半田について、ヤング率を引張試験結果より算出したところ、２０ＧＰａであることが確認できた。引張試験については、引張試験機（島津製作所製  オートグラフ  ＡＧＸ−１００ｋＮ）を用い、ＪＩＳ１４Ａ号の試験片を引張速度３ｍｍ／ｍｉｎにて試験を実施した。【０１８４】
なお、２０℃以上２００℃以下における、無機材料の基体１１の熱膨張係数と、半田層に用いた半田の熱膨張係数との差は７．０ｐｐｍ／℃であった。【０１８５】
半田溶融槽内で半田層１２２の原料となる上記半田を溶融させておき、上述の下地金属層１２１を配置した無機材料の基体１１の半田層１２２を形成する部分を、半田溶融槽内に溶融させた半田にディップした後、冷却することで半田層１２２を形成した（半田層形成ステップ）。なお、半田層１２２は、図３に示すように、第３下地金属層１２１Ｃの第２下地金属層１２１Ｂと対向する面とは反対側の面上に形成した。【０１８６】
半田層１２２は、接合層１２の厚さＴが３０μｍとなるように形成した。また、以上により得られた接合層１２は、幅Ｗが０．３ｍｍであった。【０１８７】
次に、以下の手順により回路基板を準備した。（回路基板準備工程）
また、回路基板３１の絶縁性基材３１１としてアルミナ（Ａｌ２Ｏ３）の基体（縦８．５ｍｍ×横８．５ｍｍ×厚さ０．８ｍｍ）を用意した。【０１８８】
絶縁性基材３１１の上面３１１ａ中央部には、四角形の開口部を備え、該開口部を含む非貫通孔である凹部３１１Ａを有している。凹部３１１Ａのサイズは、縦２．５ｍｍ×横２．５ｍｍ×深さ０．４ｍｍとした。凹部３１１Ａには光学素子３２を配置できるが、本実施例の評価では光学素子は必要ないため、設置せずにパッケージを作製した。ただし、発光ダイオード等の光学素子を配置した場合でも同様の評価結果になることを確認している。【０１８９】
そして、回路基板３１は、絶縁性基材３１１の上面３１１ａに、上記凹部３１１Ａの開口部を囲むように、かつ絶縁性基材３１１の上面３１１ａの外周に沿うように回路基板用下地金属層３１２を有している。【０１９０】
回路基板用下地金属層３１２としては、絶縁性基材３１１側から、第１回路基板用下地金属層３１２Ａ、第２回路基板用下地金属層３１２Ｂ、第３回路基板用下地金属層３１２Ｃの順に積層した層構造とした。【０１９１】
第１回路基板用下地金属層３１２Ａとしては厚みが１．０μｍの銅（Ｃｕ）層を、第２回路基板用下地金属層３１２Ｂとしては厚みが２μｍのニッケル（Ｎｉ）層を、第３回路基板用下地金属層３１２Ｃとしては厚みが０．３μｍの金（Ａｕ）層をそれぞれ形成した。【０１９２】
回路基板用下地金属層３１２は、無機材料の基体１１に設けた下地金属層１２１に対応した形状とした。具体的には、無機材料の基体１１に設けた接合層１２と、回路基板用下地金属層３１２との積層方向（図３における上下方向）と垂直な面における断面形状が、接合層１２と、回路基板用下地金属層３１２とで同じ形状となるように構成した。（接合工程）
無機材料の基体１１に設けた接合層１２の半田層１２２の下面と、回路基板用下地金属層３１２の上面とが直接接触するように、回路基板３１と、窓材１０とを重ね合せた。そして、無機材料の基体１１の他方の面１１ｂ上に錘を配置して９０ｇｆの荷重を加え、図３のブロック矢印Ｂに沿って押圧しながら、大気雰囲気下、２８０℃で１分間加熱し半田層１２２の少なくとも一部を溶融させ、その後冷却することで接合した（接合工程）。【０１９３】
以上の工程により、窓材と、回路基板３１とを接合し、光学パッケージを作製した。【０１９４】
得られた接合体である光学パッケージに対して既述の評価を行った。結果を表１に示す。
［実施例２〜実施例５、比較例１〜比較例４］
接合層形成工程において、接合層１２の幅Ｗ、及び厚みＴが表１に示した値となるようにした点以外は、実施例１と同様にして実験を行った。評価結果を表１に示す。【０１９５】
【表１】
2020071452.tif 000004
表１に示した結果によると、接合層の幅が０．２ｍｍ以上２ｍｍ以下であり、厚さが１５μｍより厚く１００μｍ以下である実施例１〜実施例５の窓材を用いた光学パッケージにおいては、割れ評価、及び気密性評価の結果が〇となっていることが確認できた。すなわち、カバーに割れが生じることを抑制した窓材、光学パッケージになっていることを確認できた。【０１９６】
これに対して、接合層の幅、厚さが上記要件を充足しない比較例１〜比較例４においては、割れが生じ、気密性が十分ではないことも確認できた。【０１９７】
以上に窓材、光学パッケージを、実施形態等で説明したが、本発明は上記実施形態等に限定されない。請求の範囲に記載された本発明の要旨の範囲内において、種々の変形、変更が可能である。【０１９８】
本出願は、２０１８年１０月５日に日本国特許庁に出願された特願２０１８−１９０３７０号に基づく優先権を主張するものであり、特願２０１８−１９０３７０号の全内容を本国際出願に援用する。
【符号の説明】
【０１９９】
１０                    窓材
１１                    無機材料の基体
１２                    接合層
１２２                  半田層
３０                    光学パッケージ
３１                    回路基板
３１１                  絶縁性基材
３２                    光学素子
【図１】
2020071452.tif 000005
【図２】
2020071452.tif 000006
【図３】
2020071452.tif 000007
【国際調査報告】
2020071452.tif 000008
2020071452.tif 000009
2020071452.tif 000010
2020071452.tif 000011